(57)【特許請求の範囲】
【請求項１】
非接触通信媒体用の金属蒸着層のアンテナを形成する方法であって、非接触通信媒体の支持体と、基材上に少なくとも離型層、接着層を積層した接着層転写シートを重ねて、サーマルプリンタを使って熱転写することにより支持体上にアンテナ形状の接着層を形成し、次に基材上に少なくとも、ガラス転移点が５０℃〜１２０℃の範囲のアクリル樹脂を成分とする保護層、金属蒸着層を積層した金属蒸着層転写シートをアンテナ形状の接着層に重ね加熱、加圧してシートを剥離することにより、接着層の上に金属蒸着層、保護層をアンテナ形状に熱転写してこの順に積層し、次に端子部の保護層のみを、粘着物で剥離したり、感熱型保護層剥離シートを使って熱をシートにかけて剥離することを特徴とする非接触通信媒体用のアンテナの形成方法。
【請求項２】
前記アクリル樹脂を構成するモノマ−成分の９５重量％以上が、メチルメタアクリレ−トであることを特徴とする請求項１記載のアンテナ形成方法に使用する金属蒸着層転写シート。
【発明の詳細な説明】
【技術分野】
【０００１】
本発明は、非接触でデータの読み出しや書き込みを行なう非接触通信媒体に関するものであり、これら非接触通信媒体に用いられる送受信用アンテナの形成方法関するものである。
本発明では、接着層転写シート、金属蒸着層転写シート等のベースシートを基材と呼び、非接触通信媒体のベースのみを支持体と呼ぶ。
【背景技術】
【０００２】
従来、非接触通信媒体のアンテナ回路には、Ａ：細い銅線を巻いたもの、Ｂ：銅箔やアルミ箔等をエッチングにより形成したもの、Ｃ：導電性塗料を所定の形状に印刷したもの等があった。Ａの銅線を巻いたものは、形状の薄化、均一化に難点があり又巻取り工数の低減にも難点があった。Ｂの銅箔、アルミニウム箔等をエッチングしたものは、薄化に難点があるのと同時にエッチング時の廃液処理等に難点があった。Ｃの導電性塗料を印刷したものは、電気抵抗が高く又塗料の価格の面でも改善が必要と言われていた。
【０００３】
これらの問題を解決するために、支持体上に接着剤をアンテナパターンに塗布し、金属蒸着層転写シートを重ね合わせ、接着剤を硬化後にシートを剥離することによりアンテナパターンの金属蒸着層を支持体に形成方法が提供されている。（特許文献１）この方法では、塗布された接着剤は液状のままであり塗布精度が落ちる問題があった。塗布印刷するために印刷版を用意する必要があった。さらに接着剤を硬化するための装置が必要であり、製造コストがかかる方法であった。
【０００４】
【特許文献１】特開２００１−３４７３２号公報
【発明の開示】
【発明が解決しようとする課題】
【０００５】
本発明の技術的な課題は、前記の問題に対して、非接触通信媒体用の金属蒸着層のアンテナを形成する方法において、アンテナパターンの精度を上げ、製造コストを安価にし、さらには、多品種少量生産にも対応できる方法を提供するものである。
【課題を解決するための手段】
【０００６】
第１発明は、非接触通信媒体用の金属蒸着層のアンテナを形成する方法であって、非接触通信媒体の支持体と、基材上に少なくとも離型層、接着層を積層した接着層転写シートを重ねて、サーマルプリンタを使って熱転写することにより支持体上にアンテナ形状の接着層を形成し、次に基材上に少なくとも、ガラス転移点が５０℃〜１２０℃の範囲のアクリル樹脂を成分とする保護層、金属蒸着層を積層した金属蒸着層転写シートをアンテナ形状の接着層に重ね加熱、加圧してシートを剥離することにより、接着層の上に金属蒸着層、保護層をアンテナ形状に熱転写してこの順に積層し、次に端子部の保護層のみを、粘着物で剥離したり、感熱型保護層剥離シートを使って熱をシートにかけて剥離することを特徴とする非接触通信媒体用のアンテナの形成方法である。常温で固体の接着層でアンテナパターンが形成されるので、精度の高いアンテナパターンができる。
第２発明は、前記アクリル樹脂を構成するモノマ−成分の９５重量％以上が、メチルメタアクリレ−トであることを特徴とする請求項１記載のアンテナ形成方法に使用する金属蒸着層転写シートである。
【発明の効果】
【０００７】
本発明のアンテナの形成方法を用いれば、接着層転写シートの接着層は常温で固体であり、熱転写された接着層は金属蒸着層転写シートと貼り合わさっても、滲むことがないので精度の高いパターンが形成できる。接着層を熱転写する方法として、サーマルプリンタを使うことにより、スクリーン印刷機で塗布印刷する方法に比べ、印刷版を作成するコストが不要となり、多品種少量生産にも対応できる。
【発明を実施するための最良の形態】
【０００８】
非接触通信媒体の支持体は、ＰＥＴ、塩ビ樹脂、ＰＰ、ＰＥ、紙等種々のものが用いられている。支持体の上に接着層転写シートを使って設ける接着層は、支持体の材質に応じて変更する必要がある。例えば、支持体の材質がＰＥＴであれば接着層の材質は、ポリエステル樹脂、ポリアミド樹脂、ウレタン樹脂、エチレン−酢酸ビニル共重合体、塩化ビニル−酢酸ビニル共重合体、ポリビニルブチラール、α−オレフィン−無水マレイン酸共重合体、スチレン樹脂、石油樹脂、ロジン樹脂、テルペン樹脂などの樹脂より適宜１種以上を選択して用いることができる。これらの樹脂を選択して用いることで、ＰＥＴにも金属蒸着層にも接着力があり接着層上に熱転写された金属蒸着層は強く支持体に固着されることになる。
【０００９】
支持体の材質が、ＰＰ、ＰＥ等のオレフィン系の材質であれば前記の樹脂は、金属蒸着層との接着力は高いものの支持体と接着層との接着力が弱いので、支持体から金属蒸着層が剥がれる問題がある。そこで、これらのオレフィン系の支持体に対する接着層は、塩素化ポリプロピレン、無水マレイン酸変性ポリプロピレン等樹脂を用いることで、支持体にも金属蒸着層にも接着力のある接着層とすることができる。
【００１０】
支持体の材質が紙であれば、接着層の樹脂は、エチレン−酢酸ビニル共重合体、塩化ビニル−酢酸ビニル共重合体等の樹脂を用いればよい。
【００１１】
接着層の厚みは、支持体の表面粗さによって調整する。紙等の表面が粗い支持体には、アンテナ特性を高く維持するため金属蒸着層がフラットに転写できるようにする必要がある。そのため接着層の厚みは、５〜５０μｍと厚く設ける必要がある。しかし、フィルム、樹脂カードのように表面が平滑な支持体の場合は、接着層は、０．２〜５μｍの範囲で設ければよい。
【００１２】
接着層を設けた支持体は、巻き体としたり、シート、カードの形体で積まれたりして保管される場合、支持体がブロッキングしないように接着層に粒子を入れても良い。粒子としては、たとえばメラミン樹脂粒子、ポリエチレン樹脂粒子、アクリル樹脂粒子などの有機粒子、シリカ、炭酸カルシウム、炭酸マグネシウム、アルミニウム粉、ケイソウ土などの無機粒子があげられる。これら粒子は単独で用いてもよく、２種以上を併用してもよい。  
【００１３】
粒子の大きさは、接着層の厚みより大きいものとするが、あまり大きいものであると転写された金属蒸着層の面が凹凸になりアンテナ特性を低下させるので好ましくない。粒子の大きさＤは、接着層の厚みＴに対して１．５Ｔ＜Ｄ＜１０Ｔの範囲ぐらいが好ましい。
【００１４】
また、粒子の平均粒径がこの不等式の範囲に入っていたとしても粒子の大きさのバラツキが大きいと、大きい粒子が前記のような問題を起こすので粒子の大きさはできる限りバラツキの少ないものを使用するのが好ましい。均一な粒子径の分布をもつ粒子としては、液晶ディスプレイの内部でスペーサーとして使用されている粒子がある。市販品では、綜研化学製のＭＸシリーズ、ＭＰシリーズや日本触媒製のエポスターＭＡシリーズが挙げられる。これらの粒子を使うことで、少ない粒子含有量でブロッキングの効果を得ることが出来、さらに金属蒸着層の平滑性を荒らすのを少なくできるので、特に好ましい。
【００１５】
接着層転写シートの基材としては、ポリエステルフィルム、ポリアミドフィルム、ポリカーボネートフィルムなどのプラスチックフィルムなどがあげられる。基材の厚さは１〜１０μｍ程度が適当である。基材の背面には、必要により、サーマルヘッド等の加熱体に対するスティッキングを防止するために耐熱保護層を設けてもよい。
【００１６】
基材からの接着層の離型性を良好にするために離型層を設ける。離型層は、熱転写時にサーマルヘッドからの熱信号により溶融し、加熱部の接着層の基材からの剥離を容易にする機能を有する。離型層はワックス類を主成分とするものであり、必要により、基材または接着層との接着性を調整するため熱可塑性樹脂（エラストマーを含む）を配合してもよい。
【００１７】
前記ワックス類としては、たとえばカルナバワックス、キャンデリラワックス、モンタンワックスなどの天然ワックス；パラフィンワックス、マイクロクリスタリンワックスなどの石油系ワックス；酸化ワックス、エステルワックス、ポリエチレンワックス、α−オレフィン−無水マレイン酸共重合ワックスなどの合成ワックスなどの１種もしくは２種以上が使用できる。
【００１８】
前記熱可塑性樹脂としては、たとえばポリエステル樹脂、ポリアミド樹脂、ポリウレタン樹脂、エチレン−酢酸ビニル共重合体、塩化ビニル−酢酸ビニル共重合体、ポリビニルブチラール、α−オレフィン−無水マレイン酸共重合体、アクリル樹脂、スチレン樹脂、石油樹脂、ロジン樹脂、テルペン樹脂、ポリプロピレン樹脂、アイオノマー樹脂などの１種または２種以上が使用できる。
【００１９】
離型層は、接着層の熱転写時には転写しないのが望ましい。離型層が接着層と共に一緒に転写されると、その後金属蒸着層と接着層の熱融着で離型層が介在することになり金属蒸着層の転写を低下させるようになる。そのため離型層の厚みは、できる限り薄い方がよい。離型層の厚みは、０．１〜１μｍの範囲とする。
【００２０】
離型層は、前記ワックス類、必要に応じて前記樹脂を適宜の溶剤（水を含む）に溶解または分散したものを基材上に塗布、乾燥することによって形成できる。またホットメルトコーティングによっても形成できる。接着層は、前記材料を適宜の溶剤に溶解、分散し、離型層上に塗布、乾燥することにより形成できる。
【００２１】
支持体上に接着層転写シートを使ってアンテナパターンの接着層を熱転写する手段としては、サーマルプリンタ、熱金型によるスタンプ等があるが、サーマルプリンタを使うと金型を用意する必要がなく、精細なパターンをオンデマンドで得ることが出来て好ましい。特に多品種少量のアンテナパターンの非接触通信媒体を製造するときには、有益である。
【００２２】
支持体上に非接触通信媒体用のアンテナを熱転写で形成するための金属蒸着層転写シートは、基材上に少なくとも保護層、金属蒸着層を積層したシートである。金属蒸着層は最表面層とする。支持体には、図１のように転写された金属蒸着層、保護層がこの順に積層される。アンテナパターンの表面には、保護層があるので、ＩＣチップの端子と接合する場合、保護層が絶縁体となって導通を妨げる。アンテナの端子部の保護層の剥離方法には、本発明者らが先に提供した粘着物で剥離する方法（特願２００６−１４９１３１）や感熱型保護層剥離シートを使って熱をシートにかけて保護層を剥離する方法（特願２００６−１４９１５７）がある。保護層を剥離した端子部とＩＣチップの端子部の接合は、（１）半田付けをする方法。（２）インクジェットで導電インクを噴射して金属粒子層を設けて導通させる方法等があるが、必要な導通抵抗値以下に抑えることができるものであれば他のいかなる方法であってもよい。
【００２３】
金属蒸着層転写シートの基材としては、ポリエステルフィルム、ポリアミドフィルム、ポリカーボネートフィルムなどのプラスチックフィルムなどがあげられる。基材の厚さは１〜１０μｍ程度が適当である。基材の背面には、必要により、サーマルヘッド等の加熱体に対するスティッキングを防止するために耐熱保護層を設けてもよい。
【００２４】
基材からの保護層の離型性を良好にするために離型層を設けると良い。離型層は、熱転写時にサーマルヘッドからの熱信号により溶融し、加熱部の転写層（保護層、金属蒸着層および接着層からなる）の基材からの剥離を容易にする機能を有する。離型層はワックス類を主成分とするものであり、必要により、基材または保護層との接着性を調整するため熱可塑性樹脂（エラストマーを含む）を配合してもよい。
【００２５】
前記ワックス類としては、たとえばカルナバワックス、キャンデリラワックス、モンタンワックスなどの天然ワックス；パラフィンワックス、マイクロクリスタリンワックスなどの石油系ワックス；酸化ワックス、エステルワックス、ポリエチレンワックス、α−オレフィン−無水マレイン酸共重合ワックスなどの合成ワックスなどの１種もしくは２種以上が使用できる。
【００２６】
前記熱可塑性樹脂としては、たとえばポリエステル樹脂、ポリアミド樹脂、ポリウレタン樹脂、エチレン−酢酸ビニル共重合体、塩化ビニル−酢酸ビニル共重合体、ポリビニルブチラール、α−オレフィン−無水マレイン酸共重合体、アクリル樹脂、スチレン樹脂、石油樹脂、ロジン樹脂、テルペン樹脂、ポリプロピレン樹脂、アイオノマー樹脂などの１種または２種以上が使用できる。
【００２７】
離型層は、前記ワックス類、必要に応じて前記樹脂を適宜の溶剤（水を含む）に溶解または分散したものを基材上に塗布、乾燥することによって形成できる。またホットメルトコーティングによっても形成できる。離型層の厚みは０．１〜１μｍの範囲が好ましい。前記範囲未満であると離型性がそこなわれる可能性がある。前記範囲を超えると熱転写の感度が低下してくる。
【００２８】
保護層は、金属蒸着層を形成する際に蒸着加工時の金属の被着面として機能すると共に、形成された金属蒸着層の支持層として機能し、転写後には、金属蒸着層の保護する働きをする。
【００２９】
保護層の樹脂成分としてはガラス転移点が５０〜１２０℃の範囲のものが好ましい。樹脂成分のガラス転移点が５０℃未満では、蒸着加工時の被着面としての耐熱性に乏しく、平滑な金属蒸着層がえられない傾向があり、転写後の保護層としての耐擦過性が劣る傾向にある。一方ガラス転移点が１２０℃を超えると、平滑な金属蒸着層はえられるものの、転写性が劣る傾向がある。
【００３０】
樹脂成分としては、たとえばアクリル樹脂、ポリエステル樹脂、ポリアミド樹脂、ニトロセルロースなどのセルロース樹脂、ポリウレタン樹脂、エポキシ樹脂などがあげられる。保護層を剥離する際に保護層のみを剥離する必要がありその点で、とくにアクリル樹脂が好ましい。
【００３１】
保護層には、アクリル樹脂以外にアンテナの端子部の保護層を剥離する際の剥離力を調整する目的等で他の熱可塑性樹脂、熱硬化性樹脂を加えても良い。他の樹脂とは、ポリエステル樹脂、エポキシ樹脂、ポリアミド樹脂、ポリウレタン樹脂、塩ビ酢ビ樹脂、石油樹脂、スチレン樹脂等が挙げられる。ただし他の樹脂の配合量は、アクリル樹脂の配合重量を基準として５重量％以下とする。
【００３２】
アクリル樹脂を構成するモノマー成分としては、（ａ）水酸基含有アクリルモノマー、（ｂ）アミノ基含有アクリルモノマー、（ｃ）芳香族アクリルモノマー、（ｄ）その他のモノマー等挙げられる。
【００３３】
水酸基含有アクリルモノマー（ａ）としては、例えば、２−ヒドロキシエチル（メタ）アクリレート、２−ヒドロキシプロピル（メタ）アクリレート、４−ヒドロキシブチル（メタ）アクリレート、２−ヒドロキシエチル（メタ）アクリレートとカプロラクトンとの付加生成物が挙げられる。
【００３４】
アミノ基含有アクリルモノマー（ｂ）としては、例えば、N，Ｎ−ジメチルアミノエチル（メタ）アクリレート、N，Ｎ−ジエチルアミノエチル（メタ）アクリレート、Ｎ，Ｎ−ジメチルアミノプロピル（メタ）アクリレート、N，Ｎ−ジ−ｔ−ブチルアミノエチル（メタ）アクリレート、Ｎ，Ｎ−ジメチルアミノプロピル（メタ）アクリルアミド等が挙げられる。
【００３５】
その他のモノマー（ｄ）としては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、シクロヘキシル（メタ）アクリレート、２−エチルヘキシル（メタ）アクリレート等が挙げられる。
【００３６】
転写後の保護層の剥離を可能とするためには、これらのモノマーの中でも、その他のモノマー（ｄ）群より選択したものを１種以上用いると良い。他のモノマー群（ａ）、（ｂ）、（ｃ）のモノマーを含むと金属蒸着層と保護層の密着力が高くなり、保護層の剥離がしにくくなるので好ましくない。保護層の剥離力が大きいと剥離時に下層の金属蒸着層を一緒に剥離させてしまう。場合によっては、接着層をも剥離させてしまう。
【００３７】
さらに、保護層の剥離力を小さくするために、アクリル樹脂を構成するモノマー成分の総合計量を基準として、モノマーとしてメチルメタクリレートが９５重量％以上とする。
【００３８】
例えば、モノマーとして、メチルメタクリレート、メチルアクリレートの２種のモノマーを共重合させたアクリル樹脂であれば、メチルメタクリレートを９５重量％以上とし、メチルアクリレートを５重量％未満とするものである。
【００３９】
他の例としては、ポリメチルメタクリレートと共重合樹脂（メチルメタアクリレート、メチルアクリレートの２種のモノマーのモノマー配合比は１：１の樹脂）の２つの樹脂をブレンドするものであれば、ポリメチルメタクリレートの配合は、９０重量％以上とし、共重合樹脂は、１０重量％未満とするものである。
【００４０】
配合されるアクリル樹脂のポリマーの種類は、限定するものではないが、「モノマーとしてメチルメタクリレートが９５重量％以上」とは、あくまで、アクリル樹脂を構成するモノマー成分の総合計量を基準とするものである。
【００４１】
前記のモノマーが９５重量％以上のアクリル樹脂の中でも、ベストなアクリル樹脂は、モノマーとしてメチルメタクリレートを１００％使用したポリメチルメタクリレートである。ポリメチルメタクリレートの高分子の立体構造は、主鎖にメチル基が結合していることや、メタクリレートの立体構造から主鎖が柔軟な動きの出来ないリジットな高分子の構造となっている。そのため保護層自身は、他のアクリル樹脂に比べて剛性があるものとなる。この剛性が保護機能に有用に働くと共に保護層の剥離にもよい影響を与える。
【００４２】
また、ポリメチルメタクリレートは、他のモノマーを含有したアクリル樹脂に比べ、分子内に極性の強い分子基を持っていないので、金属蒸着層との密着力が高くならない。そのため、感熱型保護層剥離シートで保護層を剥離すると他のアクリル樹脂に比べ容易に剥離することができるのである。
【００４３】
転写時に保護層の切れを良くして転写性を上げたい場合は、保護層に粒子を含有させるとよい。粒子としては、たとえばシリカ、炭酸カルシウム、硫酸バリウム、アルミナ、炭酸マグネシウム、酸化錫、酸化チタンなどの無機粒子、メラミン樹脂粒子などの有機粒子があげられる。これら粒子は単独で使用してもよく、２種以上を併用してもよい。粒子の保護層中の含有量は、５０重量％未満とする。５０重量％以上の含有量になると保護層としての保護機能が低下してくる。
【００４４】
粒子の大きさは、保護層の厚み以上のものを用いると保護層の表面が凹凸になり金属蒸着層との密着力を上げる働きをするようになるので、好ましくない。よって、配合する粒子の大きさは、保護層の厚み未満の大きさとする。この場合の保護層の厚みは、図９に示すように粒子を含有した保護層の断面層において、粒子を除去した残りの樹脂成分の層の厚みである。
【００４５】
保護層の厚みは、０．１〜１．５μｍの範囲が好ましい。前記範囲未満であると金属蒸着が平滑に行われなくなり、保護層としての保護機能が低下してくる。前記範囲を超えると転写感度が低下して、保護層の切れが悪くなり転写すべきでない箇所が転写する所謂面状剥離の現象が生じてくる。保護層は前記材料を適宜の溶媒に溶解または分散し、必要に応じてこれに粒子を分散したものを塗布、乾燥することによって形成できる。
【００４６】
金属蒸着層の金属としては、銅、アミルニウム、亜鉛、錫、ニッケル、クロム、チタン、銀、金、白金などの単体、混合物、合金などが使用できるが、銅が好ましく用いられる。金属蒸着層は真空蒸着法、スパッタリング法、イオンプレーティング法などの物理蒸着法や化学蒸着法などにより形成できる。
【００４７】
金属蒸着層の厚さは、１００〜３０００Å、好ましくは、５００〜２０００Åの範囲である。前記範囲未満であると導電性が不足する可能性があり、前記範囲を超えると転写時の層の切れが悪くなり転写パターンの解像度が低下するようになる。
【００４８】
金属蒸着層を支持体にアンテナパターン形状に転写する方法は、サーマルプリンタ、金型を用いたホットプレス、レーザー熱転写等加熱加圧できる方法であればいかなる方法であってもよい。これらの中でも、転写精度を高くできパターンの変更が容易にできる方法として、サーマルプリンタを使った熱転写方法が好ましい。
【００４９】
本発明で形成されたアンテナを使った非接触通信媒体の十分な通信特性を得るためには、アンテナ層の表面抵抗値が１０−５Ω／□〜１０５Ω／□の範囲が好ましい。
【実施例】
【００５０】
[接着層転写シートの作成]
背面に厚さ０．２μｍの耐熱保護層を設けた厚さ６．０μｍのポリエチレンテレフタレートフィルム他方の面に、下記の接着層塗工液１を塗布、乾燥して厚さ３μｍの接着層を形成して実施例１で使用する接着層転写シート１を作成した。
【００５１】
接着層塗工液１(重量部)
ポリエステル樹脂（Ｔｇ６０℃）          １９．５
（ユニチカ製エリーテルＵＥ３３８０）  
アクリル粒子                              ０．５  
（平均粒径５μｍ  綜研化学製  ＭＸ−５００）
ＭＥＫ                                      ８０
【００５２】
前記基材上に接着層塗工液１に代えて下記の接着層塗工液２を塗布、乾燥して厚さ３μｍの接着層を形成し、実施例２で使用する接着層転写シート２を作成した。
【００５３】
接着層塗工液２（重量部）
塩ビ／酢ビ樹脂（Ｔｇ６８℃）            ９．８
（ユニオンカーバイト製ＶＹＬＦ）        
アクリル粒子                            ０．２  
（平均粒径５μｍ  綜研化学製  ＭＸ−５００）
トルエン                                ９０
【００５４】
[金属蒸着層転写シートの作成]
背面に厚さ０．２μｍの耐熱保護層を設けた厚さ６．０μｍのポリエチレンテレフタレートフィルム他方の面に、下記に示す保護層塗工液を塗布、乾燥して厚さ０．７μｍの保護層を形成した。
【００５５】
保護層塗工液（重量部）                        
メチルメタクリレート100％のアクリル樹脂        ８．８
（ダイヤナールＢＲー80、三菱レイヨン製Ｔｇ105℃）
炭酸カルシウム、平均粒径0.04μｍ              １．０
（白艶華、白石カルシウム製）
メチルバイオレット（紫色染料）                ０．２
ＭＥＫ                                        ４５
トルエン                                      ４５
【００５６】
保護層上に真空蒸着法で厚さ８００Åの銅蒸着層を形成して、金属蒸着層転写シート１を作成した。金属蒸着層の表面の表面抵抗値は、ハイレスターＩＰ  ＭＣＰ−ＨＴ２６０（三菱化学製）を使って測定した結果、１Ω／□以下であった。
【００５７】
[アンテナパターンの作成]
実施例１
支持体として厚み１００μｍのＰＥＴフィルムの上に、前記の接着層転写シート１をサーマルプリンタ（ＴＥＣ製Ｂ−３０）にセットして、図２のアンテナパターン１（線幅０．３ｍｍ、線間ピッチ０．６ｍｍ）の接着層を熱転写した。ついで、支持体の接着層面と前記金属蒸着層転写シートを貼り合わせ、１５０℃のヒートロールを通して金属蒸着層、保護層を熱転写して金属蒸着層のアンテナパターン１を形成した。同様の方法で図３のアンテナパターン２を図２のアンテナパターン１に近接して金属蒸着層のパターンを形成して図４のアンテナパターンを完成した。図４のＳ部の２箇所のアンテナの接合部の保護層は、粘着テープ（住友３Ｍ製スコッチＹ−５５３３）を押し当てテープを引いて、保護層を剥離した。剥離した金属蒸着層同士を半田で接合した。同様に図５におけるＩＣチップとのアンテナパターン端子の保護層を剥離した。アンテナパターンの端子をテスターで導通を確認したところ導通が確認できた。
【００５８】
ＩＣチップの端子とアンテナの端子は、半田で接合した。非接触通信媒体の通信機能を検査したところ通信可能であることが確認できた。
【００５９】
実施例２
支持体として厚み１００μｍのＯＰＰフィルムの上に、前記の接着層転写シート２をサーマルプリンタ（ＴＥＣ製Ｂ−３０）にセットして、図２のアンテナパターン１（線幅０．３ｍｍ、線間ピッチ０．６ｍｍ）の接着層を熱転写した。ついで、支持体の接着層面と前記金属蒸着層転写シートを貼り合わせ、１５０℃のヒートロールを通して金属蒸着層、保護層を熱転写して金属蒸着層のアンテナパターン１を形成した。同様の方法で図３のアンテナパターン２を図２のアンテナパターン１に近接して金属蒸着層のパターンを形成して図４のアンテナパターンを完成した。図４のＳ部の２箇所のアンテナの接合部の保護層は、粘着テープ（住友３Ｍ製スコッチＹ−５５３３）を押し当てテープを引いて、保護層を剥離した。剥離した金属蒸着層同士を半田で接合した。同様に図５におけるＩＣチップとのアンテナパターン端子の保護層を剥離した。アンテナパターンの端子をテスターで導通を確認したところ導通が確認できた。
【００６０】
ＩＣチップの端子とアンテナの端子は、半田で接合した。非接触通信媒体の通信機能を検査したところ通信可能であることが確認できた。
【００６１】
比較例１
支持体として厚み１００μｍのＰＥＴフィルムの上に、ＵＶ硬化接着剤（大日本インキ化学工業製ＳＤ−３４７）をスクリーン印刷でアンテナパターン１の形状に厚み１０μｍで形成した。アンテナパターンの線幅、線間ピッチは実施例と同じにした。接着剤層に金属蒸着層転写シートを貼り合わせて、基材上にの裏面よりＵＶ照射ランプにて紫外線を照射して接着剤を硬化させた。シートを剥離して、金属蒸着層を転写させた。アンテナパターン２を同様の方法で金属蒸着層を転写して形成した。図４のＳ部を実施例と同じ方法で接合した。アンテナパターン１、２の端子部の保護層を剥離して、テスターで導通を確認したところ導通が確認できた。
【００６２】
ＩＣチップの端子とアンテナの端子は、半田で接合した。非接触通信媒体の通信機能を検査したところ通信可能であるが実施例１、２に比べリーダとの通信距離を短くしないと通信できないことがわかった。
【００６３】
実施例１、２のアンテナパターンの精度は、比較例に比べ高精細な線が形成されたが、比較例１のアンテナパターンは、接着剤層の線幅が細いところと、滲んだ太いところが多数みられた。そのため、比較例１の非接触通信媒体は、実施例１、２の非接触通信媒体に比べて通信距離が短いものとなった。
【図面の簡単な説明】
【００６４】
【図１】金属蒸着層が転写された支持体の断面図
【図２】アンテナパターン１
【図３】アンテナパターン２
【図４】アンテナパターン１にアンテナパターン２が転写された図
【図５】ＩＣチップを組み付けた図
【符号の説明】
【００６５】
１：完成されたアンテナパターン
２：接着層
３：金属蒸着層
４：保護層
５：支持体
６：ＩＣチップ
８：アンテナパターン１
９：アンテナパターン２
【図１】
0004836126.tif 000002
【図２】
0004836126.tif 000003
【図３】
0004836126.tif 000004
【図４】
0004836126.tif 000005
【図５】
0004836126.tif 000006